(57)【要約】      （修正有）【課題】芳香環を有する高分子化合物を含有する未処理の基材、及び、あらゆる基材に対して密着性が高い受理溶液を提供する。【解決手段】多価金属塩と、水溶性溶媒と、樹脂と、界面活性剤と、を含有し、界面活性剤は、ＨＬＢ値が９以上１９以下であって、一般式（１）で示される界面活性剤を含有する。（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは２又は３を表す。Ｘは、エチレンオキサイド及び／又はプロピレンオキサイドを表す。ｎは整数を表す。）2019177560.tif 000008【選択図】なし【特許請求の範囲】
【請求項１】
多価金属塩と、水溶性溶媒と、樹脂と、界面活性剤と、を含有するインク組成物用の受理溶液であって、
前記樹脂は少なくとも一部として樹脂エマルジョンを含有し、
前記多価金属塩は、多価金属のイオンと、陰イオンと、を含み、
前記界面活性剤は、ＨＬＢ値が９以上１９以下であって、且つ、下記一般式（１）で示される界面活性剤を含有する、受理溶液。
【化１】
2019177560.tif 000007
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは２又は３を表す。Ｘは、エチレンオキサイド及び／又はプロピレンオキサイドを表す。ｎは整数を表す。）
【請求項２】
前記樹脂がアクリル系樹脂を含有する樹脂である請求項１に記載の受理溶液。
【請求項３】
分子構造中に芳香環を有する高分子化合物を含有する樹脂基材に塗布される請求項１又は２に記載の受理溶液。
【請求項４】
前記界面活性剤における前記一般式（１）のＡが３である請求項１から３のいずれかに記載の受理溶液。
【請求項５】
前記受理溶液が基材に液体として存在している間にインク組成物を塗布する請求項１から４のいずれかに記載の受理溶液。
【請求項６】
前記界面活性剤の含有量が前記受理溶液全量中０．１０質量％以上３．５０質量％以下である、請求項１から５のいずれかに記載の受理溶液。
【請求項７】
請求項１から６のいずれかに記載の受理溶液と、
色材を含有するインク組成物と、
を含有する、インクセット。
【請求項８】
基材及び／又は色材を含有するインク組成物に、直接及び／又は他の層を介して請求項１から６のいずれかに記載の受理溶液を塗布する工程を含む、印刷物の製造方法。
【請求項９】
前記基材は、分子構造中に芳香環を有する高分子化合物を含有する樹脂基材である請求項８に記載の印刷物の製造方法。
【発明の詳細な説明】
【技術分野】
【０００１】
本発明は、主として凝集系であるインク組成物用の受理溶液、この受理溶液を含有するインクセット及びインクセットを用いた印刷物の製造方法に関する。
【背景技術】
【０００２】
インクジェット記録方式は、非常に微細なノズルからインク組成物の液滴を紙等の基材に直接吐出し、塗布して文字や画像を得る記録方式である。この記録方式は、小型化、高速化、低騒音化、省電力化、カラー化が容易であり、しかも基材に対して非接触印刷が可能であることから、家庭用途のみならず、オフィス用途、商業印刷用途にまで適用範囲が拡大している。
【０００３】
インクジェット記録方式に使用されるインク組成物として、各種の水溶性染料を水、又は水と水溶性有機溶剤との混合液に溶解させたインク組成物が広く用いられている。しかしながら、普通紙や再生紙等、広く一般に用いられる紙等の基材に対してインク組成物を噴出すると、インク組成物が紙繊維に吸収されるとともに、着弾位置の周囲に広がり、フェザリングと呼ばれるにじみが生じ得る。
【０００４】
そこで、染料がアニオン性であることに着目し、基材にインク組成物を塗布するのに先立ち、多価金属塩を含むインク組成物用の受理溶液を基材に塗布し、その後、受理溶液上に水性染料インクを塗布することが提案されている（例えば、特許文献１〜４参照）。受理溶液上にインク組成物を塗布することにより、印刷した際の画像品質を向上させることができる。
【０００５】
ここで、インク組成物の保存安定性と同様に、受理溶液の保存安定性が問題となる場合がある。例えば、受理溶液に含有されていた多価金属塩が析出することにより、インクジェットヘッドにおけるノズル詰まり又はインクジェット記録装置における反応液の流路の閉塞が起こり得る。又、時間の経過とともにインクジェット記録用受理溶液が劣化するため、保存安定性を高め、受理溶液の劣化を抑えることが求められている。
【０００６】
そこで、受理溶液に含有される多価金属塩の組成を特定し、且つ樹脂エマルジョンを含有した受理溶液が提案されている（特許文献５参照）。特許文献５の受理溶液は、保存安定性を高めることが可能で、印刷物の画質を向上することが可能な受理溶液である。
【先行技術文献】
【特許文献】
【０００７】
【特許文献１】特開昭６３−２９９９７０号公報
【特許文献２】特開平５−２０２３２８号公報
【特許文献３】特開２００１−１６２９２０号公報
【特許文献４】特開２０１２−１１１８４５号公報
【特許文献５】特開２０１７−２４３９７号公報
【発明の概要】
【発明が解決しようとする課題】
【０００８】
さて、上記のような受理溶液には、基材上に受理溶液を塗布する関係上、基材との密着性が要求される。基材に対する受理溶液の密着性は、基材の材質及び受理溶液に依存する。
【０００９】
例えばポリエチレンテレフタレート等の分子構造中に芳香環を有する高分子化合物を含有する樹脂基材等、その基材の材質によっては、受理溶液との密着性が低くなるような基材がある。そのような基材との密着性を向上させる手段として、例えば、基材の表面に対しプラズマ処理などを施す手段が知られている。基材の表面に対しプラズマ処理などを施すことにより、基材表面の分子を一時的に励起させ、受理溶液の基材に対する密着性を向上させることができる。
【００１０】
しかしながら、例えばプラズマ処理により受理溶液の基材に対する密着性を向上させる手段は、基材表面の分子を一時的に励起させることにより受理溶液の基材に対する密着性を向上させる手段である。そのため、プラズマ処理後にすぐに基材の表面に受理溶液を塗布しないと受理溶液との密着性が向上しないという問題がある。又、プラズマ処理等の基材に表面処理を施す工程を備えることは、設備の導入の必要性等、生産性の観点からも好ましくない。そのため、表面処理などの処理が施されていない基材（以下未処理基材と称する）に対して密着性の高い受理溶液であることが好ましい。
【００１１】
本発明は、上記事情に鑑みてなされたものであって、未処理基材を含む種々の基材に対して密着性が高い受理溶液を提供することを目的とする。
【課題を解決するための手段】
【００１２】
本発明者らは、上記課題を解決するために、鋭意研究を重ねたところ、受理溶液中の界面活性剤に着目し、所定の界面活性剤が含有された受理溶液であれば、上記課題を解決することができることを見出し、本発明を完成するに至った。
【００１３】
（１）  多価金属塩と、水溶性溶媒と、樹脂と、界面活性剤と、を含有するインク組成物用の受理溶液であって、
前記樹脂は少なくとも一部として樹脂エマルジョンを含有し、
前記多価金属塩は、多価金属のイオンと、陰イオンと、を含み、
前記界面活性剤は、ＨＬＢ値が９以上１９以下であって、且つ、下記一般式（１）で示される界面活性剤を含有する、受理溶液。
【化１】
2019177560.tif 000002
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは２又は３を表す。Ｘは、エチレンオキサイド及び／又はプロピレンオキサイドを表す。ｎは整数を表す。）
【００１４】
（２）前記樹脂がアクリル系樹脂を含む樹脂である（１）に記載の受理溶液。
【００１５】
（３）分子構造中に芳香環を有する高分子化合物を含有する樹脂基材に塗布される（１）又は（２）に記載の受理溶液。
【００１６】
（４）前記界面活性剤における前記一般式（１）のＡが３である（１）から（３）のいずれかに記載の受理溶液。
【００１７】
（５）前記受理溶液が基材に液体として存在している間にインク組成物を塗布する（１）から（４）のいずれかに記載の受理溶液。
【００１８】
（６）前記界面活性剤の含有量が前記受理溶液全量中０．１０質量％以上３．５０質量％以下である、（１）から（５）のいずれかに記載の受理溶液。
【００１９】
（７）（１）から（６）のいずれかに記載の受理溶液と、
色材を含有するインク組成物と、
を含有する、インクセット。
【００２０】
（８）基材及び／又は色材を含有するインク組成物に、直接及び／又は他の層を介して（１）から（６）のいずれかに記載の受理溶液を塗布する工程を含む、印刷物の製造方法。
【００２１】
（９）前記基材は、分子構造中に芳香環を有する高分子化合物を含有する樹脂基材を含む基材である（８）に記載の印刷物の製造方法。
【発明の効果】
【００２２】
本発明の受理溶液は、種々の基材に対して密着性が高い受理溶液である。
【発明を実施するための形態】
【００２３】
以下、本発明の具体的な実施形態について、詳細に説明するが、本発明は、以下の実施形態に何ら限定されるものではなく、本発明の目的の範囲内において、適宜変更を加えて実施することができる。
【００２４】
＜受理溶液＞
本実施形態の受理溶液は、少なくとも多価金属塩と、水溶性溶媒と、樹脂と、界面活性剤と、を含有する受理溶液である。受理溶液上にインク組成物を塗布することにより、印刷した際の画像品質を向上させることができる。又、本実施形態の受理溶液中に含有される多価金属塩は、多価金属イオンと陰イオンとを含有する塩である。多価金属イオンとは、価数が少なくとも２価以上の金属のイオンをいう。陰イオンとは、水溶性溶媒中に溶解可能な陰イオンをいう。水溶性溶媒とは、２５℃の水１００質量部中に、１気圧下で５質量部以上、溶解することができるものをいう。
【００２５】
尚、本明細書において多価金属塩を含有する受理溶液とは、受理溶液作製時において多価金属塩を添加して得られる受理溶液のみならず、多価金属イオンを生成し得る化合物と、有機物の陰イオンを生成し得る化合物と、を受理溶液作製時に添加することによって、多価金属イオンと有機物の陰イオンを含有する受理溶液を含む概念である。例えば、受理溶液作製時において直接的に多価金属塩として添加せずとも、有機物の陰イオンを生成し得る化合物（例えば、カプリル酸）及び多価金属イオンを生成し得る化合物（例えば、水酸化カルシウム）を受理溶液中に添加することによって、各化合物が受理溶液中でイオンを形成し、有機物の陰イオン（例えば、カプリル酸のイオン）及び多価金属イオン（例えば、カルシウムイオン）が受理溶液中に含有されるような態様である場合も本発明の範囲である。
【００２６】
そして、本実施形態の受理溶液に含有される界面活性剤は、構造及びＨＬＢ値が特定された界面活性剤を含有する。これにより、分子構造中に芳香環を有する高分子化合物を含有する樹脂基材を含む、種々の基材に対して密着性が高い受理溶液となる。
【００２７】
【化２】
2019177560.tif 000003
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは２又は３を表す。Ｘは、エチレンオキサイド及び／又はプロピレンオキサイドを表す。ｎは整数を表す。）
【００２８】
上記の界面活性剤が含有される界面活性剤を含有する本実施形態の受理溶液は、分子構造中に芳香環を有する高分子化合物を含有する樹脂基材を含む、種々の基材に対して密着性が高い受理溶液である。
【００２９】
上記の界面活性剤が含有される界面活性剤を含有する受理溶液が、分子構造中に芳香環を有する高分子化合物を含有する樹脂基材を含む未処理基材に対して密着性が良好となる理由は必ずしも明らかではない。しかしながら、界面活性剤中の芳香環と、受理溶液中の芳香環のπ−π結合同士の相互作用により受理溶液と基材との密着性に影響を与えたものと推認される。
【００３０】
尚、本明細書における未処理基材とは、基材表面に、化学結合によって受理溶液との密着性を向上させるためのプライマー層（接着層）、受理溶液を吸収するための多孔質が形成されることにより受理溶液との密着性を向上させるための受容層、及び蒸着層等の層から選択されるいずれかの層が形成されていない基材、又は、レーザー処理やプラズマ処理等の基材表面を改質し得る処理を行っていない基材を意味する。
【００３１】
以下、受理溶液に含有される各成分について具体的に説明する。
【００３２】
［界面活性剤］
本実施形態の受理溶液に含有される界面活性剤は、受理溶液に含有される樹脂の少なくとも一部を樹脂エマルジョンとし、受理溶液の表面張力を調整する役割を有する。本実施形態に関する界面活性剤は、ＨＬＢ値が９以上１９以下であって、以下の構造を有する界面活性剤を含む。
【００３３】
【化３】
2019177560.tif 000004
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは２又は３を表す。Ｘは、エチレンオキサイド及び／又はプロピレンオキサイドを表す。ｎは整数を表す。）
【００３４】
本実施形態に関する界面活性剤は、ＨＬＢ値が９以上１９以下である。ＨＬＢ値が９以上１９以下である界面活性剤を含むことにより、分子構造中に芳香環を有する高分子化合物を含有する樹脂基材を含む未処理基材に対して密着性が向上する。ＨＬＢ値とは、Ｈｙｄｒｏｐｈｉｌｉｃ−Ｌｉｐｏｐｈｉｌｉｃ  Ｂａｌａｎｃｅであり、界面活性剤の水及び油への親和性を意味する値である。ＨＬＢ値は、グリフィン法によって計算することができる。
【００３５】
式中のＲ１は、炭素数が１以上５以下の分岐してもよいアルキレン基であるが、樹脂エマルジョンの分散性の観点から（−ＣＨ２−）又は（−ＣＨ（ＣＨ３）−）であることが好ましい。尚、Ｒ１を含む官能基（Ｃ６Ｈ４（Ｒ２）―Ｒ１−）は、芳香環のどの位置に配置されていてもよい。
【００３６】
式中のＲ２及びＲ３は、水素又は炭素数１以上３以下の分岐してもよいアルキル基であるが、樹脂エマルジョンの分散性の観点から水素（−Ｈ）であることが好ましい。尚、Ｒ２及びＲ３の官能基は、芳香環のどの位置に配置されていてもよく、複数の位置に配置されていてもよい。
【００３７】
式中のＡは、２又は３であることにより、分子構造中に芳香環を有する高分子化合物を含有する樹脂基材を含む未処理基材に対して密着性が向上する。Ａは３であることがより好ましい。Ａは３であることにより、界面活性剤中の芳香環と、受理溶液中の芳香環のπ−π結合同士の相互作用がより強度となり、分子構造中に芳香環を有する高分子化合物を含有する樹脂基材を含む未処理基材に対して密着性が向上する。一方、Ａが１であると、受理溶液と、分子構造中に芳香環を有する高分子化合物を含有する樹脂基材を含む未処理基材に対して密着性が低下する。
【００３８】
式中のＸは、エチレンオキサイド及び／又はプロピレンオキサイドである。Ｘは、界面活性剤の親水部を構成する。親水部「（Ｘ）ｎ−Ｈ」中、Ｘはエチレンオキサイドで構成されていてもよく、プロピレンオキサイドで構成されていてもよく、エチレンオキサイド及びプロピレンオキサイドの双方が含まれた共重合で構成されていてもよい。界面活性剤の水溶性溶媒との親和性を確保する観点から、Ｘはエチレンオキサイドで構成されていることが好ましい。
【００３９】
式中のｎは、上記Ｘの繰り返し単位数である。ｎは界面活性剤のＨＬＢ値が９以上１９以下となるようになれば、特に制限はされない。ｎは、９以上であることが好ましく、１４以上であることがより好ましく、１９以上であることが更に好ましい。ｎは、６０以下であることが好ましく、５７以下の整数であることが好ましく、５５以下の整数であることがさらに好ましい。ｎが９以上６０以下であることで、樹脂エマルジョンの分散性が向上する。
【００４０】
上記の構造を有する界面活性剤は、具体的には、ポリオキシエチレントリスチレン化フェニルエーテル、ポリオキシプロピレントリスチレン化フェニルエーテル、ポリオキシエチレントリベンジルフェニルエーテル、ポリオキシプロピレントリベンジルフェニルエーテル、ポリオキシエチレンジスチレン化フェニルエーテル、ポリオキシプロピレンジスチレン化フェニルエーテル、ポリオキシエチレンジベンジルフェニルエーテル、ポリオキシプロピレンジベンジルフェニルエーテル、及びこれらのエチレンオキサイド及びプロピレンオキサイドの双方が含まれた共重合で構成された界面活性剤等を挙げることができる。
【００４１】
上記の構造を有する界面活性剤の含有量は、受理溶液に含まれる樹脂の含有量及び受理溶液に求められる表面張力にもよるが、受理溶液全量中０．１０質量％以上であることが好ましく、１．５０質量％以上であることがより好ましい。上記の構造を有する界面活性剤の含有量が受理溶液全量中０．１０質量％以上であることにより、ポリエチレンテレフタレート等の分子構造中に芳香環を有する高分子化合物を含有する樹脂を含む未処理基材に対しても密着性が向上する。上記の構造を有する界面活性剤の含有量は、受理溶液全量中３．５０質量％以下であることが好ましい。上記の構造を有する界面活性剤の含有量が受理溶液全量中３．５０質量％以下であることにより、ポリエチレンテレフタレート等の分子構造中に芳香環を有する高分子化合物を含有する樹脂を含む未処理基材に対しても密着性が向上する。
【００４２】
尚、本実施形態に関する界面活性剤は、ＨＬＢ値が９以上１９以下であって、且つ、一般式（１）で示される界面活性剤以外の界面活性剤を含有していてもよい。ＨＬＢ値が９以上１９以下であって、且つ、一般式（１）で示される界面活性剤以外の界面活性剤は、特に限定されるものではないが、例えば、ポリシロキサン化合物、アニオン系界面活性剤、非イオン性界面活性剤、フッ素系界面活性剤、アルキレンオキサイド変性アセチレングリコール系界面活性剤、アルキレンオキサイド非変性アセチレングリコール系界面活性剤等を挙げることができる。
【００４３】
本実施形態の受理溶液に含有される界面活性剤全量中の本実施形態の受理溶液に含有されるＨＬＢ値が９以上１９以下であって、且つ、一般式（１）で示される界面活性剤の含有量は、５０質量％以上であることが好ましく、８０質量％以上であることがより好ましく、９０質量％以上であることが更に好ましく、９５質量％以上であることが尚いっそう好ましい。
【００４４】
［多価金属塩］
本実施形態に関する多価金属塩は、多価金属のイオンと、陰イオンと、を含む多価金属塩である。受理溶液に多価金属塩を含有することによって、ブリーディングやフェザリングを有効に抑制することができる。以下、陰イオン及び多価金属のイオンについてそれぞれ説明する。
【００４５】
（陰イオン）
本実施形態の受理溶液の多価金属塩に含有される陰イオンは、無機物の陰イオンであってもよく、有機物の陰イオンであってもよい。陰イオンの分散性、及び受理溶液の保存安定性及び吐出安定性の観点から、陰イオンは、有機物の陰イオンを含むことが好ましい。
【００４６】
有機物の陰イオンの具体例としては、安息香酸、サリチル酸、２、４−ジヒドロキシ安息香酸、２、５−ジヒドロキシ安息香酸、ジメチロールプロピオン酸、パントテン酸、コハク酸、マレイン酸、グルタル酸、スベリン酸、トリメリット酸、メチルマロン酸の陰イオンを挙げることができる。
【００４７】
又、受理溶液の保存安定性及び吐出安定性の観点から、有機物の陰イオンの中でも、芳香族有機物の陰イオンであることが好ましく、ベンゼン環を有する有機物（例えば、安息香酸、サリチル酸、２、４−ジヒドロキシ安息香酸、２、５−ジヒドロキシ安息香酸等）の陰イオン又は多環芳香族炭化水素（例えば、ナフタレン環、アントラセン環等を有する化合物）を有する有機物の陰イオンであることがより好ましく、ベンゼン環を有する有機物の陰イオンであることが更に好ましい。芳香族有機物とは、ベンゼン環を有する有機物、多環芳香族炭化水素の有機物、複素芳香族化合物の有機物等の環状不飽和有機物である。尚、芳香族有機物の陰イオンを構成する芳香環の１つの環を構成する原子の数は、５以上であることが好ましく、例えば、ベンゼン環、五員複素環（ピロール環、フラン環、チオフェン環）、六員複素環（ピリジン環、ピラン環、チオピラン環）が好ましい。又、ベンゼン環を有する有機酸の陰イオンのなかでも安息香酸、サリチル酸、のイオンが特に好ましい。
【００４８】
無機物の陰イオンの具体例としては、塩化物イオン、臭化物イオン、硝酸イオン、硫酸イオン等を挙げることができる。
【００４９】
多価金属塩に含有される有機物の陰イオンの含有量（モル当量）は、受理溶液全量中０．００５Ｅｑ以上であることが好ましく、０．０１Ｅｑ以上であることがより好ましく、０．０２Ｅｑ以上であることが更に好ましく、０．０４Ｅｑ以上であることが更により好ましく、０．０５Ｅｑ以上であることが最も好ましい。ここでＥｑ（モル当量）とは有機物の陰イオンの価数を「ｌ」、多価金属塩１分子あたりの有機物の陰イオンの数を「ｍ」、多価金属イオンの価数を「ｎ」とした時、ｎ／（ｌ×ｍ）の式で定義される。例えば、二クエン酸三マグネシウム（Ｍｇ３（Ｃ６Ｈ５Ｏ７）２）の場合、多価金属塩１．０モル等量に相当する有機物の陰イオンのモル当量は２／（１×３）＝０．６７Ｅｑとなる。０．００５Ｅｑ以上であることにより、印刷した際の画像品質をより向上させることができる。有機物の陰イオンの含有量は、受理溶液全量中０．８０Ｅｑ以下であることが好ましく、０．６０Ｅｑ以下であることがより好ましく、０．４０Ｅｑ以下であることが最も好ましい。有機物の陰イオンの含有量が、受理溶液全量中０．８０Ｅｑ以下であることにより、受理溶液中における有機物の陰イオンの分散性が向上し、受理溶液の保存安定性及び吐出安定性が向上する。
【００５０】
（多価金属イオン）
本実施形態の受理溶液の多価金属塩に含有される多価金属イオンとは、価数が少なくとも２価以上の金属のイオンをいう。多価金属イオンを用いることでインク組成物のにじみを抑制することができる。多価金属イオンとしては、例えばカルシウムイオン、マグネシウムイオン、アルミニウムイオン、チタンイオン、鉄（ＩＩ）イオン、鉄（ＩＩＩ）イオン、コバルトイオン、ニッケルイオン、銅イオン、亜鉛イオン、バリウムイオン、ストロンチウムイオン等が挙げられる。なかでも、インク組成物中の色材との相互作用が大きく、滲みやムラを抑制する効果が高くなることから、カルシウムイオン、マグネシウムイオン、ニッケルイオン、亜鉛イオン、アルミニウムイオンより選択される１種以上を含有することが好ましい。
【００５１】
多価金属イオンの好ましい含有量（モル濃度）受理溶液全量中０．０１ｍｏｌ／Ｌ以上であることが好ましく、０．０２ｍｏｌ／Ｌ以上であることがより好ましく、０．０５ｍｏｌ／Ｌ以上であることがより好ましい。多価金属イオンの含有量が、受理溶液全量中０．０１ｍｏｌ／Ｌ以上であることにより、印刷した際の画像品質をより向上させることができる。多価金属イオンは、受理溶液全量中０．４０ｍｏｌ／Ｌ以下であることが好ましく、０．３０ｍｏｌ／Ｌ以下であることがより好ましく、０．２０ｍｏｌ／Ｌ以下であることがより好ましい。多価金属イオンの含有量が、受理溶液全量中０．４０ｍｏｌ／Ｌ以下であることにより、受理溶液中における多価金属イオンの分散性が向上し、受理溶液の保存安定性及び吐出安定性が向上する。
【００５２】
［樹脂］
本実施形態の受理溶液には樹脂を含有する。樹脂としては、親水性基を有する樹脂や、カチオン系又はノニオン系樹脂エマルジョンが挙げられる。本実施形態に関する界面活性剤の疎水部との吸着性の観点から、カチオン性樹脂及び／又はノニオン性樹脂であることが好ましく、カチオン性樹脂であることがより好ましい。このような樹脂を用いることにより、得られた印刷物に耐擦過性、耐水性、耐溶剤性、耐ブロッキング性等の各種耐性を付与したり、印刷物の光沢や印刷濃度を向上することができる。又、本実施形態の受理溶液に含有する樹脂の少なくとも一部は、樹脂エマルジョンとして含有する。本実施形態において樹脂エマルジョンとは、連続相が水溶性溶媒であり、分散粒子が樹脂微粒子である水性分散液を意味する。樹脂エマルジョンを形成することによって、樹脂が立体反発力や静電反発力によって樹脂微粒子として受理溶液中に分散することができる。
【００５３】
本実施形態の受理溶液に含有される樹脂は、所望の耐水性を示すことができるものであれば特に限定されるものではないが、例えば、アクリル樹脂、ポリスチレン樹脂、ポリエステル樹脂、塩化ビニル樹脂、酢酸ビニル樹脂、塩化ビニル酢酸ビニル共重合樹脂、ポリエチレン樹脂、ウレタン樹脂、シリコーン（シリコン）樹脂、アクリルアミド樹脂、エポキシ樹脂、あるいはこれらの共重合樹脂や混合物を用いることができる。これらのものは耐水性に加えて耐溶剤性も向上させることができる点で好ましい。中でも、吐出安定性、耐水性及び耐溶剤性に優れたものとすることができ、且つ、ポリエチレンテレフタレート等の分子構造中に芳香環を有する高分子化合物を含有する樹脂を含む未処理基材に対して密着性が向上するという観点からアクリル樹脂を含むものであることが好ましい。
【００５４】
アクリル樹脂としては、（メタ）アクリル酸エステルモノマーを構成するモノマーの主成分として含むものであれば特に限定されるものではない。（メタ）アクリル酸エステルモノマーとしては、公知の化合物を使用することができ、単官能の（メタ）アクリル酸エステルを好ましく用いることができる。例えば、（メタ）アクリル酸アルキルエステル、（メタ）アクリル酸アラルキルエステル、（メタ）アクリル酸アルコキシアルキルエステル等を挙げることができる。具体的には、例えば、（メタ）アクリル酸メチル、（メタ）アクリル酸エチル、（メタ）アクリル酸−ｎ−プロピル、（メタ）アクリル酸−ｉｓｏ−プロピル、（メタ）アクリル酸−ｎ−ブチル、（メタ）アクリル酸−ｓｅｃ−ブチル、（メタ）アクリル酸−ｉｓｏ−ブチル、（メタ）アクリル酸−ｔｅｒｔ−ブチル、（メタ）アクリル酸ペンチル、（メタ）アクリル酸ネオペンチル、（メタ）アクリル酸ヘキシル、（メタ）アクリル酸−２−エチルヘキシル、（メタ）アクリル酸オクチル、（メタ）アクリル酸−ｉｓｏ−オクチル、（メタ）アクリル酸ノニル、（メタ）アクリル酸−ｉｓｏ−ノニル、（メタ）アクリル酸ドデシル、（メタ）アクリル酸トリデシル、（メタ）アクリル酸ステアリル、（メタ）アクリル酸シクロペンチル、（メタ）アクリル酸シクロヘキシル、（メタ）アクリル酸−２−メチルシクロヘキシル、（メタ）アクリル酸ジシクロペンタニル、（メタ）アクリル酸ジシクロペンテニル、（メタ）アクリル酸ジシクロペンタニルオキシエチル、（メタ）アクリル酸ジシクロペンテニルオキシエチル、（メタ）アクリル酸ジシクロヘキシル、（メタ）アクリル酸イソボルニル、（メタ）アクリル酸アダマンチル、（メタ）アクリル酸アリル、（メタ）アクリル酸プロパギル、（メタ）アクリル酸フェニル、（メタ）アクリル酸ナフチル、（メタ）アクリル酸アントラセニル、（メタ）アクリル酸アントラニノニル、（メタ）アクリル酸ピペロニル、（メタ）アクリル酸サリチル、（メタ）アクリル酸フリル、（メタ）アクリル酸フルフリル、（メタ）アクリル酸テトラヒドロフリル、（メタ）アクリル酸テトラヒドロフルフリル、（メタ）アクリル酸ピラニル、（メタ）アクリル酸ベンジル、（メタ）アクリル酸フェネチル、（メタ）アクリル酸クレジル、（メタ）アクリル酸グリシジル、（メタ）アクリル酸−３，４−エポキシシクロヘキシルメチル、（メタ）アクリル酸−３，４−エポキシシクロヘキシルエチル、（メタ）アクリル酸−１，１，１−トリフルオロエチル、（メタ）アクリル酸パーフルオルエチル、（メタ）アクリル酸パーフルオロ−ｎ−プロピル、（メタ）アクリル酸パーフルオロ−ｉｓｏ−プロピル、（メタ）アクリル酸ヘプタデカフルオロデシル、（メタ）アクリル酸トリフェニルメチル、（メタ）アクリル酸クミル、（メタ）アクリル酸−３−（Ｎ，Ｎ−ジメチルアミノ）プロピル、（メタ）アクリル酸メトキシエチル、（メタ）アクリル酸エトキシエチル、（メタ）アクリル酸ブトキシエチル、（メタ）アクリル酸−２−シアノエチル、（メタ）アクリル酸ジメチルアミノエチル、（メタ）アクリル酸ジエチルアミノエチル、（メタ）アクリル酸トリメトキシシリルプロピル、（メタ）アクリル酸トリエトキシシリルプロピル、３−メタクリロキシプロピルメチルジエトキシシラン、３−メタクリロキシプロピルメチルジメトキシシラン等の（メタ）アクリル酸エステル類、等が挙げられる。なお、「（メタ）アクリル」とは、「アクリル」及び「メタクリル」の両者を意味するものである。これらのモノマーは、三菱レイヨン（株）、日本油脂（株）、三菱化学（株）、日立化成工業（株）等から入手することができる。
【００５５】
アクリル樹脂を構成するモノマーとしては、酸基を有する酸基含有モノマーや水酸基を有する水酸基含有モノマー、及びアミノ基を有するアミノ基含有モノマーを含むものであってもよい。上記酸基を有する酸基含有モノマーとしては、例えば、アクリル酸、メタクリル酸、イタコン酸、フマル酸、マレイン酸、クロトン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸、シュウ酸モノヒドロキシエチル（メタ）アクリレート、カルボキシル基末端カプロラクトン変性（メタ）アクリレート等のカルボキシル基含有脂肪族系単量体等のエチレン性不飽和二重結合及びカルボキシル基を有するカルボキシル基含有モノマーを挙げることができる。上記水酸基を含有する水酸基含有モノマーとしては、不飽和二重結合及び水酸基を有するものであれば特に限定されるものではないが、例えば、２−ヒドロキシエチル（メタ）アクリレート、２−ヒドロキシプロピル（メタ）アクリレート、３−ヒドロキシエチル（メタ）アクリレート、３−ヒドロキシプロピル（メタ）アクリレート、２−ヒドロキシブチル（メタ）アクリレート、４−ヒドロキシブチル（メタ）アクリレート、カプロラクトン変性ヒドロキシ（メタ）アクリレート、メチルα−（ヒドロキシメチル）（メタ）アクリレート、エチルα−（ヒドロキシメチル）（メタ）アクリレート、ｎ−ブチルα−（ヒドロキシメチル）（メタ）アクリレート、１，４−シクロヘキサンジメタノールモノ（メタ）アクリレート、４−ヒドロキシブチル（メタ）アクリレート等を挙げることができる。上記アミノ基含有モノマーとしては、不飽和二重結合及びアミノ基を有するものであれば特に限定されるものではないが、例えば、（メタ）アクリルアミドＮ−モノメチル（メタ）アクリルアミド、Ｎ−モノエチル（メタ）アクリルアミド、Ｎ，Ｎ−ジメチル（メタ）アクリルアミド、Ｎ−ｎ−プロピル（メタ）アクリルアミド、Ｎ−イソプロピル（メタ）アクリルアミド、メチレンビス（メタ）アクリルアミド、Ｎ−メチロール（メタ）アクリルアミド、Ｎ−ブトキシメチル（メタ）アクリルアミド、ジメチルアミノエチル（メタ）アクリルアミド、Ｎ，Ｎ−ジメチルアミノプロピルアクリルアミド、ジアセトンアクリルアミド等のアクリルアミド化合物、ジメチルアミノエチル（メタ）アクリレート、ジエチルアミノエチル（メタ）アクリレート、モルホリンのエチレンオキサイド付加（メタ）アクリレート等の窒素原子含有（メタ）アクリレート化合物、Ｎ−ビニルピロリドン、Ｎ−ビニルピリジン、Ｎ−ビニルイミダゾール、Ｎ−ビニルピロール、Ｎ−ビニルオキサゾリドン、Ｎ−ビニルサクシンイミド、Ｎ−ビニルメチルカルバメート、Ｎ，Ｎ−メチルビニルアセトアミド、（メタ）アクリロイルオキシエチルトリメチルアンモニウムクロライド、２−イソプロペニル−２−オキサゾリン、２−ビニル−２−オキサゾリン、（メタ）アクリロニトリル等を挙げることができる。
【００５６】
又、アクリル樹脂を構成するモノマーとしては、上記（メタ）アクリル酸エステルモノマー等以外に、必要に応じてその他のモノマーを有するものであってもよい。このようなその他のモノマーとしては、上記（メタ）アクリル酸エステルモノマーと共重合が可能であり、所望の耐水性及び耐溶剤性を有するものとすることができるものであれば特に限定されるものではなく、エチレン性不飽和二重結合の数が１つである単官能モノマーであっても、２以上である多官能モノマーであってもよい。例えば、酢酸ビニル、塩化ビニル、塩化ビニリデン、フッ化ビニル、フッ化ビニリデン、Ｎ−ビニルピロリドン、ビニルピリジン、Ｎ−ビニルカルバゾール、ビニルイミダゾール、ビニルエーテル、ビニルケトン、ビニルピロリドン等のビニルモノマー；スチレン、スチレンのα−、ｏ−、ｍ−、ｐ−アルキル、ニトロ、シアノ、アミド、エステル誘導体、ビニルトルエン、クロルスチレン等の芳香族ビニルモノマー；エチレン、プロピレン、イソプロピレン等のオレフィンモノマー；ブタジエン、クロロプレン等のジエンモノマー；アクリロニトリル、メタクリロニトリル等のビニルシアン化合物モノマー等を用いることができる。又、ポリエテレングリコールジアクリレート、トリエチレングリコールジアクリレート、１，３一ブチレングリコールジアクリレート等のジアクリレート化合物；トリメチロールプロパントリアクリレート、トリメチロールエタントリアクリレート、テトラメチロールメタントリアクリレート等のトリアクリレート化合物；エチレングリコールジメタクリレート、ジエチレングリコールジメタクリレート、トリエチレングリコールジメタクリレート等のジメタクリレート化合物；トリメチロールプロパントリメタクリレート、トリメチロールエタントリメタクリレート等のトリメタクリレート化合物；ジビニルベンゼン等を用いることができる。なお、アクリル樹脂は、これらのモノマーを用いて形成可能なものであるが、モノマーの共重合の形態については、特に限定されるものではなく、例えばブロックコポリマー、ランダムコポリマー、グラフトコポリマー等とすることができる。樹脂エマルジョンは、例えば、乳化重合反応させ、反応後に中和させて製造することができる。乳化剤としては、通常の高分子型界面活性剤を用いてもよく、不飽和結合を有する反応性界面活性剤を用いてもよい。合成方法については、特に限定されるものではないが、例えば、反応性界面活性剤、非反応性界面活性剤、ポリビニルアルコール、セルロース誘導体等の存在下で水と、モノマーと、乳化剤と、重合開始剤とを混合して乳化重合することができる。
【００５７】
樹脂エマルジョンの平均粒子径は、受理溶液中での分散安定性と、インクジェット吐出性の観点から、３０ｎｍ以上が好ましく、５０ｎｍ以上がより好ましい。樹脂エマルジョンの平均粒子径は、受理溶液中での分散安定性と、インクジェット吐出性の観点から、３００ｎｍ以下が好ましく、２５０ｎｍ以下がより好ましい。なお、顔料の数平均粒子径は、測定温度２５℃にて濃厚系粒径アナライザー（大塚電子（株）製、型式：ＦＰＡＲ−１０００）を用いて測定することができる。
【００５８】
樹脂エマルジョンの質量平均分子量は、塗膜耐水性の観点から、１００００以上が好ましく、１０００００以上がより好ましい。樹脂エマルジョンの質量平均分子量は、受理溶液の安定性の観点から、１００００００以下が好ましく、５０００００以下がより好ましい。なお、樹脂の分子量は、質量平均分子量Ｍｗを示すものであり、ＧＰＣ（ゲルパーミエーションクロマトグラフィー）により測定された値であり、東ソー（株）製の「ＨＬＣ−８１２０ＧＰＣ」にて、校正曲線用ポリスチレンスタンダードを標準にして測定することができる。
【００５９】
樹脂エマルジョンのガラス転移点は、低吸収性基材や非吸収性基材に印刷した場合でも、耐水性、耐溶剤性及び耐擦過性を有する印刷物を形成可能であることから、又、印刷物を形成するために高い温度をかけることを回避でき、多くのエネルギーを不要とすることや、印刷基材が熱による損傷を受けにくいものとすることができることから、０℃以上が好ましく、１０℃以上がより好ましく、２０℃以上が更に好ましい。又、１００℃以下が好ましく、９０℃以下がより好ましく、８０℃以下が更に好ましい。なお、ガラス転移温度（Ｔｇ）は、例えば島津製作所（株）製の示差走査熱量計「ＤＳＣ−５０」にて測定することができる。
【００６０】
本実施形態の受理溶液において、受理溶液１００質量部中に含まれる樹脂（樹脂エマルジョン）の質量部は、特に限定されるものではないが、例えば、受理溶液中に０．５質量部以上であることが好ましく、１．０質量部以上であることがより好ましく、３．０質量部以上であることが更に好ましく、５．０質量部以上であることが尚いっそう好ましい。又、インク組成物中に２０．０質量部以下であることが好ましく、１５．０質量部以下であることがより好ましく、１２．０質量部以下であることが更に好ましい。
【００６１】
［水溶性溶媒］
本実施形態の受理溶液に用いる溶剤は、樹脂等を分散又は溶解することができるものである。このような溶剤として、水溶性を有する水溶性溶媒を用いる。
【００６２】
ここで、本明細書において水溶性溶媒とは、２５℃の水１００質量部中に、１気圧下で５質量部以上、好ましくは２０質量部以上、より好ましくは５０質量部以上、更に好ましくは７０質量部以上溶解することができるものをいう。
【００６３】
具体的には、本実施形態の受理溶液に用いることのできる水溶性溶媒は、水、水溶性有機溶剤又はこれらの混合溶剤を含むものが好ましい。水、水溶性有機溶剤又はこれらの混合溶剤を全溶剤中に５０質量％以上含むものであることが好ましく、特に、７０質量％以上含むものであることが好ましく、８０質量％以上含むものであることがより好ましく、９０質量％以上含むものであることが更に好ましく、９５質量％以上含むものであることが更になお好ましい。水、水溶性有機溶剤又はこれらの混合溶剤をこのような範囲含むものであることにより、樹脂の分散安定性をより優れたものとすることができる。なお、上記水溶性溶媒に含まれる水としては、種々のイオンを含有するものではなく、イオン交換水や蒸留水、超純水等の、脱イオン水を使用することが好ましい。
【００６４】
このような水溶性有機溶剤としては、例えば、メチルアルコール、エチルアルコール、ｎ−プロピルアルコール、イソプロピルアルコール、ｎ−ブチルアルコール、ｓｅｃ−ブチルアルコール、ｔｅｒｔ−ブチルアルコール、イソブチルアルコール、ｎ−ペンタノール等の炭素数１〜５のアルキルアルコール類；３−メトキシ−３−メチル−１−ブタノール、３−メトキシ−１−プロパノール、１−メトキシ−２−プロパノール、３−メトキシ−ｎ−ブタノール等の１価のアルコール類；１−ジメチルホルムアミド、ジメチルアセトアミド、３−メトキシプロパンアミド、３−ブトキシプロパンアミド、Ｎ，Ｎ−ジメチル−３−メトキシプロパンアミド、Ｎ，Ｎ−ジブチル−３−メトキシプロパンアミド、Ｎ，Ｎ−ジブチル−３−ブトキシプロパンアミド、Ｎ，Ｎ−ジメチル−３−ブトキシプロパンアミド等のアミド類；アセトン、ジアセトンアルコール等のケトン又はケトアルコール類；テトラヒドロフラン、ジオキサン等のエーテル類；ポリエチレングリコール、ポリプロピレングリコール等のオキシエチレン又はオキシプロピレン共重合体；エチレングリコール、プロピレングリコール、ジエチレングリコール、ジプロピレングリコール、１，３−プロパンジオール、イソブチレングリコール、トリエチレングリコール、トリプロピレングリコール、テトラエチレングリコール、１，３−プロパンジオール、２−メチル−１，２−プロパンジオール、２−メチル−１，２−プロパンジオール、１，２−ブタンジオール、１，３−ブタンジオール、１，４−ブタンジオール、１，２−ペンタンジオール、１，２−ヘキサンジオール、１，５−ペンタンジオール、１，６−ヘキサンジオール、２−メチル−２，４−ペンタンジオール、３−メチル−１，３−ブタンジオール、３−メチル−１，５−ペンタンジオール、２−メチル−２，４−ペンタンジオール等のジオール類；グリセリン、トリメチロールエタン、トリメチロールプロパン、１，２，６−ヘキサントリオール等のトリオール類：メソエリスリトール、ペンタエリスリトール等の４価アルコール類；エチレングリコールモノメチル（又はエチル、イソプロピル、ｎ−ブチル、イソブチル、ｎ−ヘキシル、２−エチルヘキシル）エーテル、ジエチレングリコールモノメチル（又はエチル、イソプロピル、ｎ−ブチル、イソブチル、ｎ−ヘキシル、２−エチルヘキシル）エーテル、トリエチレングリコールモノメチル（又はエチル、イソプロピル、ｎ−ブチル、イソブチル）エーテル、プロピレングリコールモノメチル（又はエチル、イソプロピル、ｎ−ブチル、イソブチル）エーテル、ジプロピレングリコールモノメチル（又はエチル、イソプロピル、ｎ−ブチル，イソブチル）エーテル等のモノアルキルエーテル類；ジエチレングリコールジメチルエーテル、ジエチレングリコールジエチルエーテル、ジエチレングリコールエチルメチルエーテル、トリエチレングリコールジメチルエーテル、トリエチレングリコールジエチルエーテル、テトラエチレングリコールジメチルエーテル、テトラエチレングリコールジエチルエーテル、プロピレングリコールジメチルエーテル、プロピレングリコールジエチルエーテル、ジプロピレングリコールジメチルエーテル、ジプロピレングリコールジエチルエーテル等の多価アルコールのジアルキルエーテル類；モノエタノールアミン、ジエタノールアミン、トリエタノールアミン、Ｎ−メチルエタノールアミン、Ｎ−エチルエタノールアミン、Ｎ−ブチルエタノールアミン、Ｎ−メチルジエタノールアミン、Ｎ−エチルジエタノールアミン、Ｎ−ブチルジエタノールアミン等のアルカノールアミン類；Ｎ−メチル−２−ピロリドン、２−ピロリドン、１，３−ジメチル−２−イミダゾリジノン等の含窒素複素環化合物；γ−ブチロラクトン、スルホラン等の環状化合物等が挙げられる。
【００６５】
水溶性溶媒に水溶性有機溶剤が含有される場合、特に受理溶液をインクジェット吐出する場合には、水溶性有機溶剤として水よりも沸点の高いもの、すなわち、沸点が１００℃より高いものを含むことが好ましく、なかでも、沸点が１５０℃以上のものを含むことが好ましく、特に、沸点が１８０℃以上のものを含むことが好ましい。特に受理溶液をインクジェット吐出する場合には、ノズルに付着した受理溶液や、インクジェットヘッド内部の微細なチューブ内で、水溶性有機溶剤が揮発して受理溶液の粘度が高くなることを抑制でき、ノズルやチューブが詰まってインクジェットヘッドが破損することを防ぐことができるからである。又その結果、流動性が良好で、連続吐出性や放置後吐出性が良好な受理溶液とすることができるからである。水よりも沸点の高い水溶性有機溶剤はすべての水溶性有機溶剤中に１０質量％以上、より好ましくは２０質量％以上、さらに３０質量％以上含むものであると好ましい。
【００６６】
又、水溶性有機溶剤の沸点が高すぎる場合には、乾燥に多くのエネルギーが必要となり、又、乾燥に要する時間が長く必要になるため、高速連続印刷に対応することが困難になる。そのため、水溶性有機溶剤の沸点は３００℃以下であることが好ましい。
【００６７】
低吸収性基材及び非吸収性基材に印刷する場合には、溶媒が基材の内部へ浸透しにくいため、低揮発性溶剤の含有量を抑制することが好ましく、沸点２５０℃以上の水溶性有機溶剤の含有量が、受理溶液１００質量部に対して５質量部未満であることが好ましい。さらに、沸点２８０℃以上の水溶性有機溶剤を実質的に含有しないことがさらに好ましい。なお、本明細書において２８０℃以上の水溶性有機溶剤を実質的に含有しないとは、受理溶液１００質量部に対して１質量部未満であることをいう。
【００６８】
沸点が２８０℃以上の水溶性有機溶剤としては、例えば、トリエチレングリコール（沸点：２８５℃）、テトラエチレングリコール（沸点：３１４℃）、グリセリン（沸点：２９０℃）、１，２，６−ヘキサントリオール、トリメチロールエタン、トリメチロールプロパン、ジグリセリン、ポリエチレングリコール、ポリプロピレングリコール等を挙げることができる。
【００６９】
沸点が２５０℃以上２８０℃未満の水溶性有機溶剤としては、トリプロピレングリコール（沸点：２６８℃）、トリプロピレングリコールモノブチルエーテル（沸点：２７４℃）、トリエチレングリコールモノブチルエーテル（沸点：２７１℃）、ジエチレングリコールモノ−２−エチルヘキシルエーテル（沸点：２７２℃）、１，６−ヘキサンジオール（沸点：２５０℃）、３−メチル−１，５−ペンタンジオール（沸点：２５０℃）、等を挙げることができる。
【００７０】
沸点が２００℃以上２５０℃未満の水溶性有機溶剤としては、ジプロピレングリコール（沸点：２３２℃）、ジエチレングリコール（沸点：２４４℃）、トリプロピレングリコールモノメチルエーテル（沸点：２４２℃）、ジエチレングリコールモノブチルエーテル（沸点：２３１℃）、トリエチレングリコールモノメチルエーテル（沸点：２４９℃）、ジエチレングリコールモノイソプロピルエーテル（沸点：２０７℃）、エチレングリコールモノ−２−エチルヘキシルエーテル（沸点：２２９℃）、エチレングリコールモノヘキシルエーテル（沸点：２０８℃）、ジプロピレングリコールモノプロピルエーテル（沸点：２１２℃）、ジプロピレングリコールモノブチルエーテル（沸点：２２９℃）、ジプロピレングリコールモノメチルエーテルアセテート（沸点：２０９℃）、ジエチレングリコールモノブチルエーテルアセテート（沸点：２４７℃）、１，３−プロパンジオール（沸点：２１４℃）、１，３−ブタンジオール（沸点：２０８℃）、１，４−ブタンジオール（沸点：２３０℃）、１，２−ペンタンジオール（沸点：２１０℃）、１，２−ヘキサンジオール（沸点：２２３℃）、１，５−ペンタンジオール（沸点：２４２℃）、１，６−ヘキサンジオール（沸点：２５０℃）、２，２，４−トリメチル−１，３−ペンタンジオール（沸点：２３２℃）、３−メチル−１，３−ブタンジオール（沸点：２０３℃）、２−メチル−１，３−ペンタンジオール（沸点：２１４℃）、２−エチル−１，３−ヘキサンジオール（沸点：２４４℃）、等を挙げることができる。
【００７１】
沸点が１８０℃以上２００℃未満の水溶性有機溶剤としては、エチレングリコール（沸点：１９７℃）、プロピレングリコール（沸点：１８７℃）、１，２−ブタンジオール（沸点：１９３℃）、２−メチル−２，４−ペンタンジオール（沸点：１９８℃）等を挙げることができる。
【００７２】
水溶性溶媒に含有される水としては、種々のイオンを含有するものではなく、脱イオン水を使用することが好ましい。水の含有量としては、各成分を分散又は溶解可能なものであれば特に限定されるものではないが、水溶性溶媒中に、１０質量％以上の範囲内であることが好ましく、なかでも２０質量％以上の範囲内であることが好ましく、特に３０質量％以上の範囲内であることがより好ましい。水の含有量としては、各成分を分散又は溶解可能なものであれば特に限定されるものではないが、水溶性溶媒中に、９５質量％以下の範囲内であることが好ましく、特に９０質量％以下の範囲内であることがより好ましい。
【００７３】
又、水溶性有機溶剤の含有量としては、水溶性溶媒中に５質量％以上の範囲内であることが好ましく、特に１０質量％以上の範囲内であることが好ましい。水溶性有機溶剤の含有量としては、水溶性溶媒中に９０質量％以下の範囲内であることが好ましく、なかでも８０質量％以下の範囲内であることが好ましく、特に７０質量％以下の範囲内であることが好ましい。
【００７４】
水及び水溶性有機溶剤の含有量が上述の範囲内であることにより、保湿性が良好でノズル詰まり等の少ないものとすることができるからである。又、インクジェットヘッドによる吐出が容易なものとすることができる。
【００７５】
［その他の成分］
受理溶液は、必要に応じて、さらに、従来公知の添加剤を含んでもよい。添加剤としては、例えば、粘度調整剤、ｐＨ調整剤、表面張力調整剤、酸化防止剤、防腐剤、防黴剤等が挙げられる。
【００７６】
［受理溶液の表面張力］
受理溶液の表面張力は、基材表面への濡れ性や、インク組成物との混和性の観点から、３５．０ｍＮ／ｍ以下が好ましく、３２．０ｍＮ／ｍ以下がより好ましく、３０．０ｍＮ／ｍ以下がさらに好ましく、特に非吸収性基材に塗布する場合には２６．０ｍＮ／ｍ以下がより好ましい。受理溶液をインクジェット法により吐出させる場合には、吐出ヘッドからの受理溶液の吐出安定性を良好にする点から、前記受理溶液の表面張力を１８．０ｍＮ／ｍ以上とすることが好ましく１９．５ｍＮ／ｍ以上がより好ましい。受理溶液の表面張力は、上記の水溶性溶媒及び上記界面活性剤を適宜選択することにより調整することができる。なお、表面張力は、測定温度２５℃にてＷｉｌｈｅｌｍｙ法（協和界面科学製  型式：ＣＢＶＰ−Ｚ）で測定された値である。
【００７７】
＜インク組成物＞
本実施形態においてインク組成物は、色材と、樹脂と、溶剤と、を含有し、溶剤が少なくとも水溶性溶剤を含むインク組成物が用いられ、本発明の効果が損なわれない範囲で、必要に応じてさらに他の成分を含有してもよいものである。色材とは、染料及び顔料をも含む概念である。
【００７８】
［色材］
本実施形態においてインク組成物の色材は、特に限定されるものではなく、染料系であってもよいし、顔料系であってもよい。印字物の耐水性や耐光性等の耐性が良好である顔料系インク組成物を使用することが好ましい。本発明において、インク組成物に用いることのできる顔料は特に限定されない。従来のインク組成物に使用されている有機顔料又は無機顔料等が挙げられる。これらは１種単独で用いても、２種以上を組み合わせて用いてもよい。具体的な有機顔料としては、例えば、不溶性アゾ顔料、溶性アゾ顔料、染料からの誘導体、フタロシアニン系有機顔料、キナクリドン系有機顔料、ペリレン系有機顔料、ジオキサジン系有機顔料、ニッケルアゾ系顔料、イソインドリノン系有機顔料、ピランスロン系有機顔料、チオインジゴ系有機顔料、縮合アゾ系有機顔料、ベンズイミダゾロン系有機顔料、キノフタロン系有機顔料、イソインドリン系有機顔料、キナクリドン系固溶体顔料、ペリレン系固溶体顔料等の有機固溶体顔料、その他の顔料として、カーボンブラック等が挙げられる。
【００７９】
本実施形態においてインク組成物に用いることのできる顔料の含有量としては、所望の画像を形成可能であれば特に限定されるものではなく、適宜調整されるものである。具体的には、顔料の種類によっても異なるが、インク組成物全体に対して０．０５質量％以上の範囲内であることが好ましく、０．１質量％以上の範囲内であることがより好ましい。インク組成物全体に対して２０質量％以下の範囲内であることが好ましく、１０質量％以下の範囲内であることがより好ましい。顔料の含有量が２０質量％以下の範囲内であることにより、顔料の分散安定性と着色力のバランスに優れたものとすることができる。
【００８０】
本実施形態においてインク組成物に用いることのできる顔料は、顔料を顔料分散剤によって水溶性溶媒中に分散させた顔料分散体、であっても、顔料の表面に直接に親水性基を修飾した自己分散型顔料とした顔料分散体であってもよい。ここで顔料分散剤とは、水溶性樹脂であって、顔料表面の一部に付着することでインク組成物中での顔料の分散性を向上させる機能を有する樹脂をいう。水溶性樹脂とは、２５℃の水１００質量部中に、１気圧下で１質量部以上溶解するものをいう。顔料表面の一部に水溶性樹脂である顔料分散剤が付着した状態にする事で、インク組成物中での顔料の分散性が向上し、高光沢な画像を得る事ができる。本実施形態において、インク組成物に用いることのできる顔料は、複数の有機顔料や無機顔料を併用してもよく、顔料分散剤によって水溶性溶媒中に分散させた顔料分散体と自己分散型顔料を併用したものであってもよい。
【００８１】
本実施形態においてインク組成物に用いることのできる顔料の顔料分散剤は特に限定されない。例えば、カチオン系、アニオン系、ノニオン系、両性、シリコーン（シリコン）系、フッ素系等の界面活性剤を使用できる。界面活性剤の中でも、次に例示するような高分子界面活性剤（高分子分散剤）が好ましい。
【００８２】
［樹脂］
インク組成物に用いられる樹脂は、基材の表面への顔料の定着を促進するものである。当該樹脂としては、定着性に優れ、印刷物の耐水性に優れる点から樹脂エマルジョンが好ましく、受理溶液と同様のものとすることができる。
【００８３】
［水溶性溶媒］
本実施形態のインク組成物に用いられる水溶性溶媒としては、水及び水溶性有機溶剤が挙げられる。水溶性有機溶剤は、上記の実施形態の受理溶液において例示された水溶性有機溶剤と同様のものとすることができる。水及び水溶性有機溶剤は、単独でも混合物としても使用することができる。
【００８４】
［その他の成分］
本実施形態のインク組成物には、必要に応じてさらに、従来公知の添加剤を含んでもよい。添加剤としては、例えば、界面活性剤、ワックスエマルジョン、粘度調整剤、ｐＨ調整剤、表面張力調整剤、酸化防止剤、防腐剤、防黴剤等が挙げられる。
【００８５】
［インク組成物の調製方法］
本実施形態のインクセットに用いることのできるインク組成物の調製方法は、特に限定されない。例えば、水溶性溶媒に自己分散型の顔料、樹脂、界面活性剤及び必要に応じてその他の成分を添加して調製する方法、水溶性溶媒に、顔料と分散剤を加えて分散した後、樹脂、界面活性剤及び必要に応じてその他の成分を添加して調製する方法、水溶性溶媒に顔料と樹脂と界面活性剤と必要に応じてその他の成分を添加した後、顔料を分散して調製する方法等が挙げられる。
【００８６】
＜受理溶液の吐出（塗布）方法＞
上記の実施形態の受理溶液又はインクセットを用いた吐出方法又は塗布方法（以下、単に吐出方法又は塗布方法と表記することがある。）は、特に限定されるものではない。例えば、スプレー方式、コーター方式、インクジェット方式、グラビア方式、フレキソ方式等を挙げることができる。中でもインクジェット方式により吐出又は塗布されることが好ましい。インクジェット方式であれば、任意の場所へ塗布することも、印刷面全面に塗布することも容易である。
【００８７】
又、上記の実施形態の受理溶液を基材上に塗布した後に、その受理溶液上に上記のインク組成物を基材の表面に塗布する場合、その基材上における受理溶液は、受理溶液が液体として基材の表面に存在している間に上記のインク組成物を吐出することが望ましい。受理溶液が液体である間にインク組成物を吐出することにより、樹脂エマルジョンが乾燥・固化することによる吐出されたインク組成物のハジキを抑制することができる。更に、受理溶液が液体として基材の表面に存在していれば、インク組成物に含有される溶剤によって樹脂エマルジョンが乾燥・固化した樹脂層を再度溶解させることなく、インク組成物の定着性を向上させることができる。尚、「受理溶液が液体として基材の表面に存在している」とは、受理溶液が乾燥・固化せずに受理溶液が流動性を有する状態で基材の表面に存在する状態をいう。
【００８８】
吐出方法がインクジェット方式であることにより、受理溶液及びインク組成物を基材上の任意の場所へ高速に吐出することが可能である。そのため、受理溶液が液体として基材の表面に存在している間に上記のインク組成物を吐出するには、吐出方法がインクジェット方式であることが最も好ましい。
【００８９】
［基材］
本実施形態の受理溶液を適用できる基材は特に制限されず、吸収性基材、低吸収性基材、及び非吸収性基材のいずれも好適に用いることができる。
【００９０】
本実施形態の受理溶液を適用できる基材は、未処理基材、化学結合によって受理溶液との密着性を向上させるためのプライマー層（接着層）、受理溶液を吸収するための多孔質が形成されることにより受理溶液との密着性を向上させるための受容層、及び蒸着層等の層から選択されるいずれかの層が形成された基材、レーザー処理やプラズマ処理を施した基材等、いずれの基材にも好適に使用することができる。基材に表面処理を施す必要がないため生産性の観点からは未処理基材が好ましい。又、未処理基材のなかでも分子構造中に芳香環を有する高分子化合物を含有する樹脂基材のような受理溶液との密着性が低くなるような基材にも用いることができる。
【００９１】
分子構造中に芳香環を有する高分子化合物を含有する樹脂とは、例えば、ポリエチレンテレフタレート（ＰＥＴ）、ポリカーボネート（ＰＣ）、ポリイミド（ＰＩ）、ポリアミドイミド（ＰＡＩ）、ポリフェニレンンスルファイド（ＰＰＳ）、ポリブチレンテレフタレート（ＰＢＴ）、ポリシクロヘキサンジメチルテレフタレート（ＰＣＴ）、ポリエチレンナフタレート（ＰＥＮ）、ポリブチレンナフタレート（ＰＢＮ）、ポリトリメチレンテレフタレート（ＰＴＴ）を挙げることができる。これらの樹脂の中でも安価であり、本実施形態の受理溶液との密着性が良好であるという観点からポリエチレンテレフタレート（ＰＥＴ）を基材として用いることが好ましい。
【００９２】
又、本実施形態の受理溶液を適用できる基材は、分子構造中に芳香環を有しない高分子化合物を含有する樹脂基材であってもよい。分子構造中に芳香環を有しない樹脂とは、例えばポリエチレン（ＰＥ）、ポリプロピレン（ＰＰ）、ポリ塩化ビニル（ＰＶＣ）、アクリル、脂肪族のポリアミド樹脂等、を挙げることができる。
【００９３】
又、吸収性基材としては、例えば、更紙、中質紙、上質紙、コピー用紙（ＰＣＣ）等の非塗工紙、綿、化繊織物、絹、麻、不織布等の布帛等が挙げられる。なお、基材の吸収性は、例えば、ＪＡＰＡＮ  ＴＡＰＰＩ  紙パルプ試験法Ｎｏ．５１−８７等で試験を行うことができる。非塗工紙は、インク組成物の浸透、吸収を低下させる塗工剤が塗工されていないため、吸収性が高い。
【００９４】
ここで、本明細書中における「低吸収性基材」又は「非吸収性基材」とは、ブリストー（Ｂｒｉｓｔｏｗ）法において接触開始から３０ｍｓｅｃまでの水吸収量が１０ｍＬ／ｍ２以下である基材をいう。このブリストー法は、短時間での液体吸収量の測定方法として最も普及している方法であり、日本紙パルプ技術協会（ＪＡＰＡＮ  ＴＡＰＰＩ）でも採用されている。試験方法の詳細は「ＪＡＰＡＮ  ＴＡＰＰＩ紙パルプ試験方法２０００年版」の規格Ｎｏ．５１「紙及び板紙−液体吸収性試験方法−ブリストー法」に述べられている。
【００９５】
低吸収性基材としては、例えば、微塗工紙、軽量コート紙、コート紙、アート紙、キャスト紙等の塗工紙等が挙げられる。塗工紙とは、白色顔料やバインダー成分を加えて作った塗工剤を塗って表面平滑性を改善したもので、インク組成物が吸収、浸透されにくい。又、非吸収性基材としては、例えば、ポリエステル系樹脂、ポリプロピレン系樹脂、塩化ビニル樹脂、ポリイミド樹脂等の、プラスチックフィルム；金属、金属蒸着紙、ガラス、合成ゴム、天然ゴム、皮革等を例示できるがこれらに限定されるものはない。本実施形態の受理溶液は、受理溶液及びインク組成物の浸透性が低い低吸収性基材や非吸収性基材を用いた場合でも好適に用いることができ、色ムラがなく、カラーブリードが抑制された鮮明な画像を得ることができる。
【００９６】
［印刷装置］
本実施形態の受理溶液及びインクセットは、インクジェット方式によって記録できるインクジェット記録装置を用いる場合には、ピエゾ方式、サーマル方式、静電方式等のいずれのインクジェット記録装置にも適用することができる。中でも、ピエゾ方式のインクジェット記録装置に用いられることが好ましい。ピエゾ方式の記録ヘッドは、圧力発生素子として圧電振動子を用い、圧電振動子の変形により圧力室内を加圧・減圧してインク滴を吐出する。このような記録ヘッドでは、さらなる高画質化や記録速度の向上を図る試みとして、ノズル列の数を増やすことで記録可能な色の種類を増やしてさらなる高画質化を図る試みがなされ、又、１つのノズル列を構成するノズル開口部の数を増やすことで記録速度の向上を図る試みがなされている。さらに、１つのヘッドに設けられるノズルの数を増やすために、ノズルを微細化する試みもなされている。
【００９７】
又、本実施形態においては、基材の表面を３０℃以上に加熱した状態でインク組成物を吐出し、基材に塗布することが好ましい。又、本実施形態においては、基材の表面を６０℃以下に加熱した状態でインク組成物を吐出し、基材に塗布することが好ましい。インク組成物塗布時の基材のインク塗布部分の表面温度を３０℃以上とすることにより、低吸収性又は非吸収性基材の場合でもインク組成物の濡れ広がりが良好になり、鮮明な印刷物を製造することが可能となる。又、インク組成物塗布時の基材のインク塗布部分の表面温度を６０℃以下とすることにより、熱による基材の歪みを抑制でき、良好な画像を印刷することが可能となり、さらに、熱によってインクジェットヘッドのノズル面でのインク組成物の固着が抑制され、吐出安定性を維持することが可能となる。
【００９８】
＜印刷物の製造方法＞
本実施形態の受理溶液を用いた印刷物の製造方法としては、例えば、基材及び／又は色材を含有するインク組成物に、直接及び／又は他の層を介して上記の実施形態の受理溶液を塗布する工程を含む印刷物の製造方法を挙げることができる。上記の実施形態の受理溶液を塗布する工程を含むことで、印刷物の滲みや白抜けが抑制されて鮮明な画像を得ることができる。
【００９９】
尚、基材及び／又は色材を含有するインク組成物に上記の実施形態の受理溶液を塗布するとは、基材の表面に上記の実施形態の受理溶液を塗布すること、基材の表面に色材を含有するインク組成物を全面に塗布した後に、上記の実施形態の受理溶液を色材を含有するインク組成物の表面に塗布すること、及び基材の表面に色材を含有するインク組成物を部分的に塗布した後に、上記の実施形態の受理溶液を基材の表面及び色材を含有するインク組成物の表面に塗布することを含む概念である。特に、受理溶液を基材の表面に塗布した後に、インク組成物を受理溶液の層の表面に塗布することが好ましい。
【０１００】
受理溶液及びインク組成物の吐出方法又は塗布方法は特に限定はされないが、インクジェット方式であることが好ましい。インクジェット方式により吐出すれば、受理溶液又はインク組成物を任意の場所へ塗布させることも、基材の全面又は部分的に塗布させることも容易である。
【実施例】
【０１０１】
以下、実施例により本発明をさらに具体的に説明するが、本発明は、以下の実施例に限定されるものではない。
【０１０２】
＜受理溶液の調製（実施例１〜１１、比較例１〜４）＞
多価金属塩（３．５質量％（水和物の場合は金属塩換算で計算））、樹脂（樹脂エマルジョン）（７．０質量％）、１，２−ブタンジオール（３０．０質量％）、イオン交換水（残部）、ＢＹＫ−３４９（ビックケミー社製ポリシロキサン系界面活性剤）（０．５質量％）、界面活性剤（２．０質量％）、を用いて下記表のように実施例及び比較例の受理溶液を調整した。各成分の数字は質量部を意味する。尚、「残部」とは、水以外の各成分を混入後、水を加えることにより受理溶液が全体で１００質量部となるように混入したことを意味する。
【０１０３】
【表１】
2019177560.tif 000005
【０１０４】
表中、「樹脂Ａ」とは、以下のように製造されたカチオン性アクリルエマルジョン（アクリル系樹脂）である。フラスコに窒素置換したイオン交換水６５質量部を加え、次いで非反応性界面活性剤〔花王社製；商品名「エマルゲン  １１３５Ｓ−７０」を３．５質量部を添加して溶解した。次に、この界面活性剤溶液を７５℃に保って、カチオン性モノマーとして、ジメルチアミノエチルメタクリレートを２．０質量部添加した後、濃度が１８％の塩酸（３６％の塩酸をイオン交換水にて希釈）１．６質量部加えて、十分に混合して、カチオン性モノマーを中和した。その後、２、２’−アゾビス（２−アミジノプロパン）の１４％水溶液を０．７質量部添加した。次いで、メチルメタアクリレートと２−エチル−ヘキシル−アクリレートの６９．５／２７．８（質量比）混合液９８質量部の連続滴下をガラス転移温度が５０℃〜６０℃となるように開始した。フラスコ内部はウォーターバスによって７８℃±２℃に保ち、モノマー混合液の滴下は、４時間で終了した。モノマー混合液滴下終了後、２、２’−アゾビス（２−アミノプロパン）の１４％水溶液を０．７質量部添加して、２時間放置した後、冷却してカチオン性アクリルエマルジョンを得た。
【０１０５】
表中、「サリチル酸Ｃａ・２水和物」とはサリチル酸カルシウム二水和物であって、カルシウムは、２価の多価金属イオンである。
【０１０６】
表中、「Ｅｍｕｌｓｏｇｅｎ  ＴＳ１００」とは、クラリアント社製ポリオキシエチレントリスチレン化フェニルエーテル、式中、Ａ＝３、Ｒ１＝「−ＣＨ（ＣＨ３）−」、Ｒ２＝「−Ｈ」、Ｒ３＝「−Ｈ」、Ｘ＝エチレンオキサイド、ＨＬＢ値＝１０、ｎ＝１０であり、式（１）には含まれる界面活性剤である。
【０１０７】
表中、「ＥＭＵＬＳＯＧＥＮ  ＴＳ１６０」とは、クラリアント社製ポリオキシエチレントリスチレン化フェニルエーテル、式中、Ａ＝３、Ｒ１＝「−ＣＨ（ＣＨ３）−」、Ｒ２＝「−Ｈ」、Ｒ３＝「−Ｈ」、Ｘ＝エチレンオキサイド、ＨＬＢ値＝１４、ｎ＝２０であり、式（１）には含まれる界面活性剤である。
【０１０８】
表中、「ＥＭＵＬＳＯＧＥＮ  ＴＳ２００」とは、クラリアント社製ポリオキシエチレントリスチレン化フェニルエーテル、式中、Ａ＝３、Ｒ１＝「−ＣＨ（ＣＨ３）−」、Ｒ２＝「−Ｈ」、Ｒ３＝「−Ｈ」、Ｘ＝エチレンオキサイド、ＨＬＢ値＝１４、ｎ＝２０であり、式（１）には含まれる界面活性剤である。
【０１０９】
表中、「ＥＭＵＬＳＯＧＥＮ  ＴＳ２９０」とは、クラリアント社製ポリオキシエチレントリスチレン化フェニルエーテル、式中、Ａ＝３、Ｒ１＝「−ＣＨ（ＣＨ３）−」、Ｒ２＝「−Ｈ」、Ｒ３＝「−Ｈ」、Ｘ＝エチレンオキサイド、ＨＬＢ値＝１５、ｎ＝２９であり、式（１）には含まれる界面活性剤である。
【０１１０】
表中、「ＥＭＵＬＳＯＧＥＮ  ＴＳ５４０」とは、クラリアント社製ポリオキシエチレントリスチレン化フェニルエーテル、式中、Ａ＝３、Ｒ１＝「−ＣＨ（ＣＨ３）−」、Ｒ２＝「−Ｈ」、Ｒ３＝「−Ｈ」、Ｘ＝エチレンオキサイド、ＨＬＢ値＝１７、ｎ＝５４）であり、式（１）には含まれる界面活性剤である。
【０１１１】
表中、「ニューコール２６１６」とは、日本乳化剤社製ポリオキシエチレントリスチレン化フェニルエーテル、式中、Ａ＝３、Ｒ１＝「−ＣＨ（ＣＨ３）−」、Ｒ２＝「−Ｈ」、Ｒ３＝「−Ｈ」、Ｘ＝エチレンオキサイド又はプロピレンオキサイド、ＨＬＢ値＝１５．５）であり、式（１）には含まれる界面活性剤である。
【０１１２】
表中、「エマルゲンＢ６６」とは、花王社製ポリオキシエチレントリベンジルフェニルエーテル、式中、Ａ＝３、Ｒ１＝「−ＣＨ２−」、Ｒ２＝「−Ｈ」、Ｒ３＝「−Ｈ」、Ｘ＝エチレンオキサイド、ＨＬＢ値＝１３．２であり、式（１）には含まれる界面活性剤である。
【０１１３】
表中、「エマルゲンＡ９０」とは、花王社製ポリオキシエチレンジスチレン化フェニルエーテル、式中、Ａ＝２、Ｒ１＝「−ＣＨ（ＣＨ３）−」、Ｒ２＝「−Ｈ」、Ｒ３＝「−Ｈ」、Ｘ＝エチレンオキサイド、ＨＬＢ値＝１４．５であり、式（１）には含まれる界面活性剤である。
【０１１４】
表中、［ニッコール  ＢＰＳ２０］とは、日光ケミカルズ社製ポリオキシエチレンフィトステロール、ＨＬＢ値１５．５、ＥＯ変性数２０（ｎ＝２０）のフィトステロールであり、式（１）には含まれない界面活性剤である。
【０１１５】
表中、［ニッコール  ＢＰＳ３０］とは、日光ケミカルズ社製ポリオキシエチレンフィトステロール、ＨＬＢ値１８ＥＯ変性数３０であり、式（１）には含まれない界面活性剤である。
【０１１６】
表中、［ユニトックス４８０］とは、東洋アドレ社製ポリオキシエチレンアルキルエーテル、化学式Ｒ−Ｏ−（ＣＨ２ＣＨ２Ｏ）ｎ−Ｈの化合物でＲが炭素数ｎ＝３１〜３２、ＨＬＢ値１６、ＥＯ変性数４０（ｎ＝４０）の直鎖状アルキルエーテルであり、式（１）には含まれない界面活性剤である。
【０１１７】
表中、［ユニトックス４９０］とは、東洋アドレ社製ポリオキシエチレンアルキルエーテル、化学式Ｒ−Ｏ−（ＣＨ２ＣＨ２Ｏ）ｎ−Ｈの化合物でＲは炭素数３０、ＨＬＢ値１８、ＥＯ変性数９０（ｎ＝９０）の直鎖状アルキルエーテルであり、式（１）には含まれない界面活性剤である。
【０１１８】
表中、「モビニール６９１０」とは、日本合成化学工業社製のウレタン−アクリル系の樹脂である。
【０１１９】
表中、「モビニール６９６０」とは、日本合成化学工業社製のスチレン−アクリル系の樹脂である。
【０１２０】
表中、「スーパーフレックスＦ２９４７」とは、第一工業製薬社製のウレタン−アクリル系の樹脂である。
【０１２１】
表中、「タケラックＷ６３５５」とは、三井化学ポリウレタン製のウレタン系の樹脂である。
【０１２２】
［評価］
［密着性試験］
実施例及び比較例の受理溶液につい密着性を評価した。具体的には、基材として未処理のポリエチレンテレフタレート（表２中、「未処理ＰＥＴ」と表記。）、未処理のポリエチレンナフタレート（表２中「未処理ＰＥＮ」と表記。）、ポリカーボネート（表２中「未処理ＰＣ」と表記。）、塩化ビニル（表２中「ＰＶＣ」と表記。）、アクリル（表２中、「アクリル」と表記。）を用い、基材の表面にバーコーター＃４にて塗布し、８０℃５分乾燥させた。その後、受理溶液が塗布された表面にニチバン製粘着テープを張り付けて剥がすことにより、受理溶液の層の剥離を確認した。結果を表に示す。尚、「未処理」とは、基材表面に、プライマー層（接着層）、受容層、及び蒸着層等の層から選択されるいずれかの層が形成されておらず、又は、レーザー処理やプラズマ処理等の基材表面を改質し得る処理を行っていないことを意味する。
【０１２３】
（評価基準）
◎  ：受理溶液の層が基材から剥がれなかった。
○  ：受理溶液の層が基材からわずかに剥がれた。
△  ：受理溶液の層が基材から部分的に剥がれた。
×  ：受理溶液の層が基材からほぼ全体的に剥がれた。
【０１２４】
【表２】
2019177560.tif 000006
【０１２５】
表２より、実施例１〜１１の受理溶液は、ポリエチレンテレフタレート、ポリエチレンナフタレート、ポリカーボネートのような分子構造中に芳香環を有する高分子化合物を含有する樹脂基材に対して表面処理を施すことなく良好な密着性を有していることが分かる。又、実施例１〜１１の受理溶液は、ポリ塩化ビニル、アクリルのような分子構造中に芳香環を有しない高分子化合物を含有する樹脂基材に対して良好な密着性を有していることが分かる。本試験結果から、本発明の受理溶液は、未処理基材を含む種々の基材に対して密着性が高い受理溶液であることが確認された。
【０１２６】
［添加量確認試験］
上記実施例３、４、７について界面活性剤の添加量のみを変更して受理溶液を製造し、同様に未処理のポリエチレンテレフタレートに対する密着性の評価を行った。
【０１２７】
実施例３、４の受理溶液については、界面活性剤の添加量が０．２５質量％、０．５０質量％、１．００質量％、１．５０質量％であった場合には、実施例３、４の受理溶液と同様の密着性（上記評価基準において、「◎」評価であった）が確認できた。尚、界面活性剤の添加量が０質量％（界面活性剤の添加なし）であった場合には、受理溶液の層が基材からほぼ全体的に剥がれた（上記評価基準において、「×」評価であった）。
【０１２８】
実施例７の受理溶液については、界面活性剤の添加量が０．２５質量％、３．００質量％であった場合には、実施例３、４の受理溶液と同様の密着性が確認できた（上記評価基準において、「○」評価であった）。しかしながら、界面活性剤の添加量が３．６０質量％であった場合には、密着性が若干低下した（上記評価基準において、「△」評価であった）。本試験結果から、含有量が前記受理溶液全量中０．１０質量％以上３．５０質量％以下である場合には、特にポリエチレンテレフタレート等の分子構造中に芳香環を有する高分子化合物を含有する樹脂基材を含む未処理基材に対して密着性の高いことが確認された。
【手続補正書】
【提出日】平成30年12月18日(2018.12.18)
【手続補正１】
【補正対象書類名】特許請求の範囲
【補正対象項目名】全文
【補正方法】変更
【補正の内容】
【特許請求の範囲】
【請求項１】
多価金属塩と、水溶性溶媒と、樹脂と、界面活性剤と、を含有するインク組成物用の受理溶液であって、
前記樹脂は少なくとも一部として樹脂エマルジョンを含有し、
前記多価金属塩は、多価金属のイオンと、陰イオンと、を含み、
前記界面活性剤は、ＨＬＢ値が９以上１９以下であって、且つ、下記一般式（１）で示される界面活性剤を含有する、受理溶液。但し、前記陰イオンは有機性値／無機性値の比であるＯＶ／ＩＶ値が０．２５以上１．３０未満を除く。
【化１】
2019177560.tif 000009
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは３を表す。Ｘは、エチレンオキサイド及び／又はプロピレンオキサイドを表す。ｎは整数を表す。）
【請求項２】
多価金属塩と、水溶性溶媒と、樹脂と、界面活性剤と、を含有するインク組成物用の受理溶液であって、
前記樹脂は少なくとも一部として樹脂エマルジョンを含有し、
前記多価金属塩は、多価金属のイオンと、陰イオンと、を含み、
前記界面活性剤は、ＨＬＢ値が９以上１９以下であって、且つ、下記一般式（１）で示される界面活性剤を含有し、
前記樹脂は、アクリル系樹脂、ウレタン系樹脂及びスチレン系樹脂からなる群より選択される少なくとも１つを含有する樹脂である、受理溶液。
【化１】
2019177560.tif 000010
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは３を表す。Ｘは、エチレンオキサイド及び／又はプロピレンオキサイドを表す。ｎは整数を表す。）
【請求項３】
前記樹脂がアクリル系樹脂を含有する樹脂である請求項１又は２に記載の受理溶液。
【請求項４】
多価金属塩と、水溶性溶媒と、樹脂と、界面活性剤と、を含有するインク組成物用の受理溶液であって、
前記樹脂は少なくとも一部として樹脂エマルジョンを含有し、
前記多価金属塩は、多価金属のイオンと、陰イオンと、を含み、
前記界面活性剤は、ＨＬＢ値が９以上１９以下であって、且つ、下記一般式（１）で示される界面活性剤を含有し、
分子構造中に芳香環を有する高分子化合物を含有する樹脂基材に塗布される、受理溶液。
【化１】
2019177560.tif 000011
（式中、Ｒ１は、炭素数が１以上５以下の分岐してもよいアルキレン基を表す。Ｒ２は、水素又は炭素数１以上３以下の分岐してもよいアルキル基を表す。Ｒ３は、水素又は炭素数１以上３以下の分岐してもよいアルキル基を表す。Ａは３を表す。Ｘは、エチレンオキサイド及び／又はプロピレンオキサイドを表す。ｎは整数を表す。）
【請求項５】
前記受理溶液が基材に液体として存在している間にインク組成物を塗布する請求項１から４のいずれかに記載の受理溶液。
【請求項６】
前記界面活性剤の含有量が前記受理溶液全量中０．１０質量％以上３．５０質量％以下である、請求項１から５のいずれかに記載の受理溶液。
【請求項７】
請求項１から６のいずれかに記載の受理溶液と、
色材を含有するインク組成物と、
を含有する、インクセット。
【請求項８】
基材及び／又は色材を含有するインク組成物に、直接及び／又は他の層を介して請求項１から６のいずれかに記載の受理溶液を塗布する工程を含む、印刷物の製造方法。
【請求項９】
前記基材は、分子構造中に芳香環を有する高分子化合物を含有する樹脂基材である請求項８に記載の印刷物の製造方法。